(57)【要約】  少なくとも下記（ａ）、（ｂ）及び（ｃ）成分を反応させて得られるポリアミドエラストマーであって、（ａ）成分の数平均分子量が４０００以上１００００以下であるポリアミドエラストマー。  （ａ）成分  下記一般式（１）で表される少なくとも１種の化合物  【化１】2016182002.tif 000021 （式中、Ｒ１は、各々独立して炭素数１以上の直鎖状飽和炭化水素基であり、ｎは０以上の実数を示す。また、Ｒ１を含む繰り返し単位が２種以上含まれる場合、Ｒ１を含む繰り返し単位毎の総和をｎとする。）  （ｂ）成分  下記一般式（２）で表される少なくとも１種の化合物  【化２】2016182002.tif 000022 （式中、Ｒ２は、直結又は炭素数１以上の直鎖状飽和炭化水素基を示す。）  （ｃ）成分  下記一般式（３）で表される少なくとも１種の化合物  【化３】2016182002.tif 000023 （式中、Ｒ４は、各々独立して炭素数１以上の飽和炭化水素基を示す。ｍは１以上の実数を示す。また、Ｒ４を含む繰り返し単位が２種以上含まれる場合、Ｒ４を含む繰り返し単位毎の総和をｍとする。）
2016182002.tif 000002
【特許請求の範囲】
【請求項１】
少なくとも下記（ａ）、（ｂ）及び（ｃ）成分を反応させて得られるポリアミドエラストマーであって、（ａ）成分の数平均分子量が４０００以上１００００以下であるポリアミドエラストマー。
（ａ）成分
下記一般式（１）で表される少なくとも１種の化合物
【化１】
2016182002.tif 000016
（式中、Ｒ１は、各々独立して炭素数１以上の直鎖状飽和炭化水素基であり、ｎは０以上の実数を示す。また、Ｒ１を含む繰り返し単位が２種以上含まれる場合、Ｒ１を含む繰り返し単位毎の総和をｎとする。）
（ｂ）成分
下記一般式（２）で表される少なくとも１種の化合物
【化２】
2016182002.tif 000017
（式中、Ｒ２は、直結又は炭素数１以上の直鎖状飽和炭化水素基を示す。）
（ｃ）成分
下記一般式（３）で表される少なくとも１種の化合物
【化３】
2016182002.tif 000018
（式中、Ｒ４は、各々独立して炭素数１以上の飽和炭化水素基を示す。ｍは１以上の実数を示す。また、Ｒ４を含む繰り返し単位が２種以上含まれる場合、Ｒ４を含む繰り返し単位毎の総和をｍとする。）
【請求項２】
少なくとも前記（ａ）〜（ｃ）成分及び下記（ｄ）成分を反応させて得られる請求項１に記載のポリアミドエラストマー。
（ｄ）成分
下記一般式（４）で表される少なくとも１種の化合物
【化４】
2016182002.tif 000019
（式中Ｒ３は、炭素数１以上の飽和炭化水素基を示す。）
【請求項３】
前記（ｃ）成分として下記（ｃ１）成分を用いる請求項１又は２に記載のポリアミドエラストマー。
（ｃ１）成分
下記一般式（５）で表される少なくとも１種の化合物
【化５】
2016182002.tif 000020
（式中、ｘ＋ｚは１以上６以下の実数で、ｙは１以上２０以下の実数を示す。）
【請求項４】
前記（ｄ）成分が、エチレンジアミン、トリメチレンジアミン、テトラメチレンジアミン、ヘキサメチレンジアミン、ウンデカメチレンジアミン、ドデカメチレンジアミン及び２，２−４／２，４，４−トリメチルヘキサメチレンジアミンから選択される少なくとも１種の脂肪族ジアミンである請求項１〜３のいずれかに記載のポリアミドエラストマー。
【請求項５】
前記（ａ）成分のアミノ基（Ａ）と（ｂ）成分のモノカルボン酸基（Ｂ）のモル比（Ａ／Ｂ）が、実質的に１／１である請求項１〜４のいずれかに記載のポリアミドエラストマー。
【請求項６】
リン元素が５ｐｐｍ以上５０００ｐｐｍ以下となるようにリン化合物が含まれる請求項１〜５のいずれかに記載のポリアミドエラストマー。
【請求項７】
請求項１〜６のいずれかに記載のポリアミドエラストマーを用いて作製された部材を有する医療機器。
【請求項８】
前記部材がカテーテル用バルーン又は医療用チューブである請求項７に記載の医療機器。
【請求項９】
（ｉ）前記（ａ）成分と前記（ｂ）成分を反応させてプレポリマーを得る工程と、
（ii）プレポリマーに前記（ｃ）成分を混合し反応させる工程と、を含む請求項１〜６のいずれかに記載のポリアミドエラストマーの製造方法。
【請求項１０】
前記プレポリマーに前記（ｃ）成分と前記（ｄ）成分を混同し反応させる請求項９に記載のポリアミドエラストマーの製造方法。
【請求項１１】
少なくとも前記（ｉ）及び（ii）の工程における各成分を溶融混練法で反応させる請求項９又は１０に記載のポリアミドエラストマーの製造方法。
【請求項１２】
前記（ｉ）及び（ii）の工程のうち少なくとも１方において、前記（ａ）乃至（ｃ）成分又は（ａ）乃至（ｄ）成分の合計量に対して１０ｐｐｍ以上１００００ｐｐｍ以下となるようにリン化合物を含有させる請求項９〜１１のいずれかに記載のポリアミドエラストマーの製造方法。
【発明の詳細な説明】
【技術分野】
【０００１】
本発明は、ポリアミドエラストマー、該ポリアミドエラストマーを用いた医療機器及び当該ポリアミドエラストマーの製造方法に関する。
【背景技術】
【０００２】
ポリアミドエラストマーは、食品等の包装材料、医療機器用部材、電気・機械精密機器用部材、自動車用部材等の様々な分野で幅広く用いられている樹脂化合物である。これらのうち、医療機器用部材としては、例えば医療用チューブ、カテーテル用バルーン等の構成材料として用いられている。医療機器用部材に用いる場合は、ポリアミドエラストマーには、所望の形状に精密に成形できる押出成形性、ブロー成形性等の成形性や使用時の圧力や屈曲などによる破壊に耐えうる柔軟性、破断伸度、破断強度等の力学的特性が求められている。【０００３】
特許文献１には、所定の両末端にカルボキシル基を有するポリアミド、炭素数が３以上のアルキレン基を持つ両末端アミノポリオキシアルキレン及び所定のジアミンを縮重合させて得られるブロックポリエーテルアミドが開示されている。また、特許文献２には、ポリアミド形成性モノマー、炭素数が３以上のアルキレン基を持つ両末端アミノポリオキシアルキレン、所定のジアミン及び特定量のジカルボン酸を重縮合させて得られるポリエーテルアミドが開示されている。特許文献１及び特許文献２に記載のポリエーテルアミドは、ある程度の柔軟性や耐衝撃性を有すると考えらえる。しかしながら、特許文献１及び２に記載の成分構成のポリーテルアミドでは、炭素数が３以上のアルキレン基を持つポリエーテルを用いても、柔軟性、破断伸度や破断強度等の機械的強度が不十分であり、更なる向上が求められていた。【０００４】
特許文献３には、（Ａ）所定のアミノカルボン酸化合物及び所定のラクタム化合物から選ばれるポリアミド形成性モノマー、（Ｂ）ＰＴＭＯ（ポリテトラメチレンオキサイド）骨格を有するポリエーテルジアミン並びに分岐型ジアミン、分岐脂環式ジアミン、ノルボルナンジアミンから選ばれる少なくとも１種のジアミン化合物、（Ｃ）所定のジカルボン酸化合物を重合して得られるポリアミドエラストマーが開示されている。しかしながら、特許文献３に記載の発明で用いられるこれらのジアミン化合物は反応性に乏しく、長い重合時間を要する。そのため、重合中に重合物の一部が熱分解し、得られるエラストマーが着色したり、十分に反応しない等により得られたエラストマーの破断伸び、破断強度等の強度が十分ではないという問題がある。【０００５】
特許文献４には、破断伸度が１０００％以上、弾性率が１５ＭＰａ以下の柔軟な織編物へのコーティングもしくは含浸用共重合ポリエーテルポリアミド樹脂が開示されている。また、具体的な構成として、炭素数２〜３のアルキレン基を有するポリエーテルジアミン化合物と所定のジカルボン酸化合物とから構成されたポリエーテルポリアミドからなるソフトセグメント、並びに、所定のアミノカルボン酸及び／又は所定のラクタム化合物から構成されたポリアミドからなるハードセグメントが結合されてなるポリエーテルポリアミド樹脂が開示されている。しかしながら、特許文献４に記載のポリエーテルポリアミド樹脂は、ポリエーテル成分の反応性が低く、樹脂の破断強度が十分ではないという問題がある。
【先行技術文献】
【特許文献】
【０００６】
【特許文献１】特開昭５９−１９３９２３号公報
【特許文献２】特開昭５９−１３１６２８号公報
【特許文献３】国際公開第２００７／１４５３２４号
【特許文献４】国際公開第２００９／１３９０８７号
【発明の概要】
【発明が解決しようとする課題】
【０００７】
上記の問題点に鑑みて、本発明の目的は、固体状態での柔軟性、破断伸度、破断強度、等の力学的強度、溶融状態における押出成形性、固体状態におけるブロー成形性等の成形性に優れるポリアミドエラストマーを提供することにある。
【課題を解決するための手段】
【０００８】
本発明者は、前述の課題解決のために鋭意検討を行なった結果、本発明を完成するに至った。すなわち本発明は、下記［１］〜［６］のポリアミドエラストマー、［７］および［８］の医療機器、および［９］〜［１１］の製造方法に関する。【０００９】
［１］少なくとも下記（ａ）、（ｂ）及び（ｃ）成分を反応させて得られるポリアミドエラストマーであって、（ａ）成分の数平均分子量が４０００以上１００００以下であるポリアミドエラストマー。【００１０】
（ａ）成分
下記一般式（１）で表される少なくとも１種の化合物【００１１】
【化１】
2016182002.tif 000003
【００１２】
（式中、Ｒ１は、各々独立して炭素数１以上の直鎖状飽和炭化水素基であり、ｎは０以上の実数を示す。また、Ｒ１を含む繰り返し単位が２種以上含まれる場合、Ｒ１を含む繰り返し単位毎の総和をｎとする。）【００１３】
（ｂ）成分
下記一般式（２）で表される少なくとも１種の化合物【００１４】
【化２】
2016182002.tif 000004
【００１５】
（式中、Ｒ２は、直結又は炭素数１以上の直鎖状飽和炭化水素基を示す。）【００１６】
（ｃ）成分
下記一般式（３）で表される少なくとも１種の化合物【００１７】
【化３】
2016182002.tif 000005
【００１８】
（式中、Ｒ４は、各々独立して炭素数１以上の飽和炭化水素基を示す。ｍは１以上の実数を示す。また、Ｒ４を含む繰り返し単位が２種以上含まれる場合、Ｒ４を含む繰り返し単位毎の総和をｍとする。）【００１９】
［２］少なくとも前記（ａ）〜（ｃ）成分及び下記（ｄ）成分を反応させて得られる前記［１］に記載のポリアミドエラストマー。
（ｄ）成分
下記一般式（４）で表される少なくとも１種の化合物【００２０】
【化４】
2016182002.tif 000006
【００２１】
（式中Ｒ３は、炭素数１以上の飽和炭化水素基を示す。）【００２２】
［３］前記（ｃ）成分として下記（ｃ１）成分を用いる前記［１］又は［２］に記載のポリアミドエラストマー。
（ｃ１）成分
下記一般式（５）で表される少なくとも１種の化合物【００２３】
【化５】
2016182002.tif 000007
【００２４】
（式中、ｘ＋ｚは１以上６以下の実数で、ｙは１以上２０以下の実数を示す。）【００２５】
［４］前記（ｄ）成分が、エチレンジアミン、トリメチレンジアミン、テトラメチレンジアミン、ヘキサメチレンジアミン、ウンデカメチレンジアミン、ドデカメチレンジアミン及び２，２−４／２，４，４−トリメチルヘキサメチレンジアミンから選択される少なくとも１種の脂肪族ジアミンである前記［１］〜［３］のいずれかに記載のポリアミドエラストマー。
［５］前記（ａ）成分のアミノ基（Ａ）と（ｂ）成分のモノカルボン酸基（Ｂ）のモル比（Ａ／Ｂ）が、実質的に１／１である前記［１］〜［４］のいずれかに記載のポリアミドエラストマー。
［６］リン元素が５ｐｐｍ以上５０００ｐｐｍ以下となるようにリン化合物が含まれる前記［１］〜［５］のいずれかに記載のポリアミドエラストマー。【００２６】
［７］前記［１］〜［６］のいずれかに記載のポリアミドエラストマーを用いて作製された部材を有する医療機器。
［８］前記部材がカテーテル用バルーン又は医療用チューブである前記［７］に記載の医療機器。【００２７】
［９］（ｉ）前記（ａ）成分と前記（ｂ）成分を反応させてプレポリマーを得る工程と、（ii）前記プレポリマーに前記（ｃ）成分を混合し反応させる工程、とを含む前記［１］〜［６］のいずれかに記載のポリアミドエラストマーの製造方法。
［１０］前記プレポリマーに前記（ｃ）成分と前記（ｄ）成分を混同し反応させる前記［９］に記載のポリアミドエラストマーの製造方法。
［１１］少なくとも前記（ｉ）及び（ii）の工程における各成分を溶融混練法で反応させる前記［９］又は［１０］に記載のポリアミドエラストマーの製造方法。
［１２］前記（ｉ）及び（ii）の工程のうち少なくとも１方において、前記（ａ）乃至（ｃ）成分又は（ａ）乃至（ｄ）成分の合計量に対して１０ｐｐｍ以上１００００ｐｐｍ以下となるようにリン化合物を含有させる前記［９］〜［１１］のいずれかに記載のポリアミドエラストマーの製造方法。
【発明の効果】
【００２８】
本発明によれば、固体状態での柔軟性、破断伸度、破断強度等の力学的特性、溶融状態における押出成形性、固体状態におけるブロー成形性等の成形性に優れるポリアミドエラストマーを得ることができる。
【発明を実施するための形態】
【００２９】
以下に、本発明のポリアミドエラストマーの実施形態について説明するが、本発明はこれらに限定されるものではない。
【００３０】
本発明のポリアミドエラストマーは、少なくとも上記（ａ）、（ｂ）及び（ｃ）成分を反応させて得られる、換言すると、少なくとも上記（ａ）、（ｂ）及び（ｃ）成分に由来する構造を有し、（ａ）成分の数平均分子量が４０００以上１００００以下である。このように、所定の（ａ）乃至（ｃ）成分を用いるとともに（ａ）成分の数平均分子量を所定範囲とする、換言すると、数平均分子量が４０００以上１００００以下である所定の（ａ）成分並びに所定の（ｂ）及び（ｃ）成分に由来する構造を有することで、本発明の効果が奏される。また、本発明のポリアミドエラストマーは、（ａ）成分に由来するポリアミド構成単位及び／又は（ｂ）及び（ｃ）成分の反応物に由来するポリアミド構成単位をハードセグメントとして有し、（ｃ）成分に由来するポリエーテル構成単位をソフトセグメントとして有する。そして、特に、所定範囲の数平均分子量の（ａ）成分が（ｂ）成分を介して（ｃ）成分と結合した構造単位を形成させる場合、ハードセグメント長とソフトセグメント長のバランスにより重合反応性に優れ、さらにこの範囲で得られるポリアミドエラストマーは、破断伸度、破断強度をより向上させることができる。
【００３１】
以下に前記（ａ）〜（ｃ）成分と本発明のポリアミドエラストマーについてより詳細に説明する。
【００３２】
本発明で用いる（ａ）成分は、下記一般式（１）で表される少なくとも１種の化合物である。
【００３３】
【化６】
2016182002.tif 000008
【００３４】
一般式（１）中、Ｒ１は、同一又は各々独立して炭素数１以上の直鎖状飽和炭化水素基である。また、ｎは０以上の実数を示す。Ｒ１を含む繰り返し単位が２種以上含まれる場合、Ｒ１を含む繰り返し単位毎の総和をｎとする。ｎは重合反応性および得られるポリアミドエラストマーの力学的特性の観点で、好ましくは１以上１００以下、より好ましくは１０以上８０以下、さらに好ましくは１８以上７７以下である。ここで、ｎは、ゲルパーミエーションクロマトグラフィー（ＧＰＣ）により得られる数平均分子量により決定することができる。
【００３５】
このような（ａ）成分を構成するＲ１は、炭素数１以上の飽和炭化水素基であればよい。但し、重合反応性及び得られるポリアミドエラストマーの力学的特性の点で、Ｒ１が炭素数６以上１８以下の飽和炭化水素基であることが好ましい。好ましい（ａ）成分としては、例えば、１−６アミノヘキサン酸、１−７アミノヘプタン酸、１−８アミノオクタン酸、１−９アミノノナン酸、１−１０アミノデカン酸、１−１１アミノウンデカン酸、１−１２アミノドデカン酸、１−１４アミノテトラデカン酸、１−１６アミノヘキサデカン酸、１−１７アミノヘプタデカン酸、１−１８アミノオクタデカン酸等のアミノカルボン酸、その縮合生成物が挙げられる。また、（ａ）成分がアミノカルボン酸の縮合生成物である場合は、これらのアミノカルボン酸を１種用いた縮合生成物でもよいし、２種以上組み合わせた縮合生成物でもよい。
尚、特にＲ１の炭素鎖が長くなるにしたがい、ポリアミドエラストマーの靱性が向上する傾向にある。
【００３６】
また、（ａ）成分は、ジアミンとジカルボン酸との縮合生成物であってもよく、例えば、ヘキサメチレンジアミンとアジピン酸との重縮合生成物であるナイロン６−６、ヘキサメチレンジアミンとアゼライン酸との重縮合生成物であるナイロン６−９、ヘキサメチレンジアミンとセバシン酸との重縮合生成物であるナイロン６−１０、ヘキサメチレンジアミンと１−１２ドデカ二酸との縮合生成物であるナイロン６−１２、あるいは、ノナメチレンジアミンとアジピン酸との縮合生成物であるナイロン９−６等が挙げられるが、これらに限定されるわけではない。
【００３７】
（ａ）成分の数平均分子量は４０００以上１００００以下である。好ましくは、５０００以上７０００以下であり、より好ましくは、５０００以上６０００以下である。
数平均分子量がこのような範囲であることで、機械的特性に優れたブロック共重合体となる。
尚、（ａ）成分の数平均分子量は、例えばゲルパーミエションクロマトグラフィ（ＧＰＣ）により算出することができる。また、この場合、数平均分子量は１０％程度の測定のバラツキがあることが知られている。したがって、本発明において、数平均分子量をＧＰＣ基づき算出する場合は、複数回の測定結果の平均値を数平均分子量とする。また、複数回の測定が不可能な場合は、１回の測定結果の１０％程度の幅を考慮して、この範囲に上記数平均分子量が含まれる場合は、本発明の（ａ）成分の数平均分子量の条件を満足するものとする。
【００３８】
本発明で用いる（ｂ）成分は、下記一般式（２）で表される少なくとも１種の化合物である。
【００３９】
【化７】
2016182002.tif 000009
【００４０】
一般式（２）中、Ｒ２は、直結、または、炭素数１以上の直鎖状飽和炭化水素基である。
直鎖状飽和炭化水素基としては、炭素数が１以上であれば特に限定はないが、重合反応性および得られるポリアミドエラストマーの力学的特性の観点で、炭素数が２以上１０以下であることが好ましい。
このような（ｂ）成分として用いることが可能な化合物としては、具体的には、シュウ酸、マロン酸、コハク酸、グルタル酸、アジピン酸、ピメリン酸、スベリン酸、アゼライン酸、セバシン酸等のジカルボン酸が挙げられるが、これらに限定されるわけではない。また、これらのジカルボン酸は、１種でもよいし、２種以上でもよい。
【００４１】
本発明で用いる（ｃ）成分は、下記一般式（３）で表される少なくとも１種の化合物である。
【００４２】
【化８】
2016182002.tif 000010
【００４３】
一般式（３）中、Ｒ４は、同一又は各々独立して炭素数１以上の飽和炭化水素基を示す。ｍは１以上の実数を示す。また、Ｒ４を含む繰り返し単位が２種以上含まれる場合、Ｒ４を含む繰り返し単位毎の総和をｍとする。例えば、後述する一般式（５）を例にすると、ｍ＝ｘ＋ｙ＋ｚである。
飽和炭化水素基としては、炭素数が１以上であれば特に限定はないが、柔軟性に優れる観点で、炭素数が１以上１０以下であることが好ましく、２以上４以下であることがより好ましい。その構造としては、直鎖状のものでもよいし、分岐鎖を有するものでもよい。
【００４４】
本発明では、このような（ｃ）成分として、反応性に優れる観点から、下記（ｃ１）成分を用いるのが好ましい。
【００４５】
本発明で用いる（ｃ１）成分は、下記一般式（５）で表される少なくとも１種の化合物である。
【００４６】
【化９】
2016182002.tif 000011
【００４７】
一般式（５）中、ｘ、ｙ及びｚは、ｘ＋ｚは１以上６以下の実数で、ｙは１以上２０以下の実数である。これにより、重合反応性と柔軟性の好適なバランスを取ることができる。ｘ＋ｚは、好ましくは１以上５以下、さらに好ましくは１以上３．８以下である。また、ｙは、好ましくは１以上１５以下、より好ましくは１以上９．２以下である。ここで、ｘ、ｙ、ｚは、例えば後述の実施例のようにしてＧＰＣ測定により決定することができる。
【００４８】
このような（ｃ１）成分としては、例えば、ポリオキシエチレン、１，２−ポリオキシプロピレン、１，３−ポリオキシプロピレンあるいはそれらの共重合物であるポリオキシアルキレンのアミノ変性体等のポリエーテルジアミン化合物が挙げられる。具体的には、米国ＨＵＮＴＳＭＡＮ社製のジェファーミンＥＤシリーズ等を好ましく用いることができる。このジェファーミンＥＤシリーズは、一般式（４）中、ｘ＋ｚは１以上６以下で、ｙは１以上２０以下を示すものとしては、ＥＤ６００とＥＤ９００である。このうち、ｘ＋ｚが１以上６以下のものとしては、ＥＤ９００、ｘ＋ｚが１以上３．８以下のものとしては、ＥＤ６００、ｙが１以上１５以下のものとしてはＥＤ９００、ｙが１以上９．２以下のものとしては、ＥＤ６００である。また、ｘ＋ｚ及びｙがこのような範囲のうち、ＥＤ６００の数平均分子量は５００〜７００が好ましく、ＥＤ９００の数平均分子量は８００〜１０００が好ましい。この場合の数平均分子量は、重クロロホルム溶媒を用いた核磁気共鳴法によるプロトン比により算出した数値である。
【００４９】
前述の少なくとも（ａ）〜（ｃ）成分を反応させて得られたポリアミドエラストマー、換言すると、少なくとも所定の（ａ）〜（ｃ）成分に由来する構造を有するポリアミドエラストマーのより好ましい実施形態は、表１に示すＮｏ．１〜１６の（ａ）〜（ｃ）成分を反応させて得られるもの、換言すると、Ｎｏ．１〜１６の（ａ）〜（ｃ）成分の組み合わせに由来する構造を有するものを例示することができる。
【００５０】
【表１】
2016182002.tif 000012
【００５１】
本発明では、（ａ）成分の数平均分子量が任意の範囲により機械的強度に優れるポリアミドエラストマーが得られるという観点から、上記（ａ）〜（ｃ）成分に加えて、さらに下記（ｄ）成分を反応させてもよい。即ち、本発明のポリアミドエラストマーは、少なくとも（ａ）、（ｂ）、（ｃ）及び（ｄ）成分を反応させて得られたもの、換言すると、少なくとも所定の（ａ）乃至（ｄ）成分に由来する構造を有するものであってもよい。
【００５２】
本発明で用いる（ｄ）成分は、下記一般式（４）で表される少なくとも１種の化合物である。
【００５３】
【化１０】
2016182002.tif 000013
【００５４】
一般式（４）中、Ｒ３は、炭素数１以上の飽和炭化水素基を示す。
Ｒ３は、炭素数１以上の直鎖状、または、分岐状飽和炭化水素基であれば限定はないが、得られるポリアミドエラストマーの力学的特性をより向上させる観点で、炭素数が２以上１４以下であることが好ましく、４以上１２以下がより好ましい。具体的には、エチレンジアミン、トリメチレンジアミン、テトラメチレンジアミン、ペンタメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、２，２−４／２，４，４−トリメチルヘキサメチレンジアミン、３−メチルペンタメチルジアミン等の脂肪族ジアミンが挙げられるが、これらに限定されるわけではない。また、これらのうち、上記観点から、ヘキサメチレンジアミン、ヘプタメチレンジアミン、オクタメチレンジアミン、ノナメチレンジアミン、デカメチレンジアミン、ウンデカメチレンジアミン、ドデカメチレンジアミンから選択される少なくとも１種の脂肪族ジアミンがより好ましい。
【００５５】
本発明では、（ｄ）成分を用いる場合の（ｃ）成分とのモル比率は、特に限定はないが、ポリアミドエラストマーに良好な加工性及び機械特性を付与する観点からは、（ｄ）成分と（ｃ）成分のモル比率（ｄ／ｃ）は、８／２〜１／９が好ましく、７／３〜２／８がより好ましく、６／４〜３／７がさらに好ましい。尚、このモル比率は、核磁気共鳴（ＮＭＲ）法により、アミン末端基に隣接するα炭素のプロトンおよびエーテル基に隣接するα炭素のプロトンで測定することができる。また、製造段階では使用する各成分のモル比率に対応する。
【００５６】
本発明では、（ａ）成分アミノ基（Ａ）と（ｂ）成分のモノカルボン酸基（Ｂ）のモル比（Ａ／Ｂ）は、特に限定はないが、好適な数平均分子量のポリアミドエラストマーを得られやすい観点から、モル比（Ａ／Ｂ）は１／２以上５／４以下が好ましく、１／１であるのがより好ましい。ここで、実質的に１／１であるとは、原料の重量から算出されるアミノ基のモル数とモノカルボン酸基が概ね等モルであることを示す。
【００５７】
本発明のポリアミドエラストマーの溶融粘度（メルトフローレート、ＭＦＲ）は、２３０℃、２．１６ｋｇｆ（２１．２Ｎ）において０．１〜２０（ｇ／１０ｍｉｎ）であることが好ましい。これにより、押出し成形性が良好となる。溶融粘度をこの様な範囲とするためには、重合時の反応温度、反応時間、溶液濃度などを適宜調整すればよい。
【００５８】
本発明のポリアミドエラストマーのショアＤ硬度は、５０〜１００が好ましく、６０〜８０がより好ましい。これにより、成形体の柔軟性が得られる。ショアＤ硬度をこの様な範囲とするためには、（ｃ）成分の仕込み量、（ｄ）成分を用いる場合は（ｃ）成分と（ｄ）成分の仕込み比を適宜調整すればよい。
【００５９】
本発明のポリアミドエラストマーの数平均分子量は１００００以上１５００００以下が好ましく、２００００以上１０００００以下がより好ましい。数平均分子量をこのような範囲にすることで、加工性や機械的特性に優れる。
【００６０】
本発明のポリアミドエラストマーにおいて、成形体の引張試験における破断伸びは１００％以上６００％以下が好ましく、２００％以上６００％以下がより好ましい。また破断応力は２０ＭＰａ以上１００ＭＰａ以下が好ましく、３０ＭＰａ以上９０ＭＰａ以下がより好ましい。尚、引張試験は、例えば、後述の方法により行うことができる。
【００６１】
本発明のポリアミドエラストマーには、リン化合物が含まれていてもよい。これにより、成形体の破断伸びや破断応力をより向上させることができる。そのため、例えば医療用バルーンに好適である。また、後述するように、ポリアミドエラストマーの製造工程においては、重合反応の安定化や酸化に起因する着色を防止することができる。このようなリン化合物としては、リン酸、ピロリン酸、ポリリン酸、亜リン酸、次亜リン酸、及びこれらのアルカリ金属塩、アルカリ土類金属塩等が挙げられる。このうち、重合反応の安定性の向上、ポリアミドエラストマーに対する耐熱安定性の付与、成形体の力学的特性の向上の観点からは、亜リン酸、次亜リン酸、及びこれらのアルカリ金属塩、アルカリ土類金属塩が好ましい。
リン化合物の含有量は、リン元素として５ｐｐｍ以上５０００ｐｐｍ以下が好ましく、２０ｐｐｍ以上４０００ｐｐｍ以下がより好ましく、３０ｐｐｍ以上３０００ｐｐｍ以下がさらに好ましい。
【００６２】
本発明のポリアミドエラストマーには、前述のリン化合物以外に、特性を損なわない範囲で、目的に応じて種々の添加剤を配合することができる。具体的には、耐熱剤、紫外線吸収剤、光安定剤、酸化防止剤、帯電防止剤、滑材、スリップ剤、結晶核剤、粘着性付与剤、離型剤、可塑剤、顔料、染料、難燃剤、補強材、無機フィラー、微小繊維、Ｘ線不透過剤などを添加することができる。
【００６３】
以下に、本発明のポリアミドエラストマーの製造方法の実施形態について説明するが、本発明はこれらに限定されるものではない。
【００６４】
本発明のポリアミドエラストマーは、少なくとも（ａ）、（ｂ）及び（ｃ）成分並びに必要に応じて用いる（ｄ）成分を反応させることで得ることができる。例えば、（ａ）乃至（ｃ）又は（ａ）乃至（ｄ）成分を同時に混合し反応させる方法、例えば（ａ）成分と（ｂ）成分とを反応させた後に残りの成分を添加して、反応させる方法等が挙げられる。このうち、所望のハードセグメントとソフトセグメントを有するブロック共重合体を効率的に合成する観点からは、（ｉ）（ａ）成分と（ｂ）成分を混合し反応させてプレポリマーを得る工程（以下、「工程（ｉ）」と称する。）と、工程（ｉ）で得られたプレポリマーに（ｃ）成分又は（ｃ）成分と（ｄ）成分を混合し反応させる工程（以下、「工程（ii）」と称する。）と、を含む製造方法により得ることが好ましい。
【００６５】
工程（ｉ）において、（ａ）成分と（ｂ）成分を混合する際の混合比率は、特に限定はないが、所望のハードセグメント長が得られやすい点で、（ａ）成分のアミノ基（Ａ）と（ｂ）成分のモノカルボン酸基（Ｂ）のモル比（Ａ/Ｂ）は１/２以上５/４以下が好ましく、実質的に１/１であるのがより好ましい。
尚、（ａ）乃至（ｃ）成分又は（ａ）乃至（ｄ）成分を同時に混合し反応させる製造方法の場合でも、工程（ｉ）及び（ii）を含む製造方法の場合でも、（ａ）乃至（ｃ）成分又は（ａ）乃至（ｄ）成分の全成分におけるアミノ基とカルボン酸基が実質的に等モルになるように混合することが好ましい。
【００６６】
本発明のポリアミドエラストマーの製造方法において、アミノ基とカルボン酸基の等モル性を崩す要因となり得る化合物の添加は、所望の物性を低下させない程度にすることが望ましい。
【００６７】
本発明のポリアミドエラストマーの製造方法においては、（ａ）〜（ｃ）各成分の混合比率は、特に制限はないが（ａ）成分は、（ａ）乃至（ｃ）成分の全成分に対して７０〜９８．５重量％が好ましく、８５〜９８重量％がより好ましい。（ｂ）成分は、（ａ）乃至（ｃ）成分の全成分に対して０．５〜２０重量％が好ましく、１〜１０重量％がより好ましい。（ｃ）成分は、（ａ）乃至（ｃ）成分の全成分に対して０．５〜２０重量％が好ましく、１〜１０重量％がより好ましい。また、（ｄ）成分を用いる場合は、（ａ）〜（ｄ）各成分の混合比率は、特に制限はないが（ａ）成分は、（ａ）乃至（ｄ）成分の全成分に対して７０〜９８．５重量％が好ましく、８５〜９８重量％がより好ましい。（ｂ）成分は、（ａ）乃至（ｄ）成分の全成分に対して０．５〜２０重量％が好ましく、１〜１０重量％がより好ましい。（ｃ）成分は、（ａ）乃至（ｄ）成分の全成分に対して０．５〜２０％が好ましく、１〜１０重量％がより好ましい。（ｄ）成分は、（ａ）乃至（ｄ）成分の全成分に対して０．５〜３０重量％が好ましく、１〜２０重量％がより好ましい。
したがって、工程（ｉ）においては、工程（ii）を考慮して（ａ）成分と（ｂ）成分の混合量を決定するとよい。但し、上述したように、（ａ）乃至（ｃ）成分又は（ａ）乃至（ｄ）成分の全成分におけるアミノ基とカルボン酸基のモル比を考慮するのが好ましく、そのモル比が実質的に等モルになるように混合量を決定することが好ましい。また、（ａ）成分が縮合重合生成物である場合は、重合前の化合物を基準に混合量を決定することもできる。
【００６８】
本発明のポリアミドエラストマーの製造方法においては、工程（ｉ）及び（ii）における反応は、溶媒中で、あるいは溶媒を用いずに無溶媒の状態で行うことが出来るが、精製などが必要なく、簡便に目的のポリアミドエラストマーが得られやすい点で、溶媒を用いずに無溶媒で反応させることが好ましい。このような無溶媒での反応は、溶融混練法により行うことができる。したがって、工程（ｉ）における（ａ）成分及び（ｂ）成分、並びに、工程（ii）におけるプレポリマーと、（ｃ）成分又は（ｃ）成分及び（ｄ）成分とを溶融混練法で反応させるのが好ましい。
【００６９】
本発明のポリアミドエラストマーの製造方法において、（ａ）乃至（ｃ）成分又は（ａ）乃至（ｄ）成分の重合反応としては、常圧溶融重縮合反応または減圧溶融重縮合反応、あるいはその組合せを採用することができる。減圧溶融重縮合の場合は、重合反応性の点で、窒素ガス雰囲気で、反応容器内の圧力を０．１〜０．０１（ＭＰａ）とするのが好ましい。これらの溶融重縮合反応は、無溶媒の状態で溶融混練法により行うことができる。
【００７０】
本発明のポリアミドエラストマーの製造方法における工程（ｉ）および工程（ii）の反応温度は、重合反応が起これば特に制限されないが、反応速度と熱分解の抑制のバランスから１６０〜３００℃が好ましく、２００〜２８０℃で行うことがより好ましい。なお、工程（ｉ）および（ii）の反応温度は同一でも異なっていても良い。
【００７１】
本発明のポリアミドエラストマーの製造方法における工程（ｉ）および（ii）の重合反応時間は、分子量の高分子量化や着色の抑制等の観点から、３〜１０時間であることが好ましい。なお、工程（ｉ）および（ii）の重合反応時間は同一でも異なっていても良い。
【００７２】
本発明のポリアミドエラストマーの製造方法は、回分式でも、連続式であってもよい。例えば、バッチ式反応釜等を用いた回分式でもよいし、一槽式又は多槽式の連続反応装置、管状連続反応装置等を単独又は組み合わせて用いた連続式でもよい。
【００７３】
本発明のポリアミドエラストマーの製造において、必要に応じて触媒として、リン化合物を用いることができる。このようなリン化合物としては、例えば、リン酸、ピロリン酸、ポリリン酸、亜リン酸、次亜リン酸、及びこれらのアルカリ金属塩、アルカリ土類金属塩等が挙げられる。このうち、重合反応の安定性の向上、ポリアミドエラストマーに対する耐熱安定性の付与、成形体の力学的特性の向上の観点からは、亜リン酸、次亜リン酸、及びこれらのアルカリ金属塩、アルカリ土類金属塩等の無機リン化合物を用いるのが好ましい。
このようなリン化合物の仕込み時の重量は、工程（ｉ）及び工程（ii）のうち少なくとも１方において、（ａ）乃至（ｃ）成分、（ｄ）成分を用いる場合は（ａ）乃至（ｄ）成分の合計重量に対して、好ましくは１０以上１００００ｐｐｍ以下であり、より好ましくは１００ｐｐｍ以上５０００ｐｐｍ以下である。また、この時（ａ）成分が縮合重合生成物である場合は、縮合重合前の化合物の添加量を基準とすることができる。なお、反応で発生する副生成物によって、リン化合物が反応系外へ排出されることがあるため、仕込み重量とポリアミドエラストマー中のリン元素含有量は同じでなくても良い。得られるポリアミドエラストマー中のリン元素含有量が、５ｐｐｍ以上５０００ｐｐｍ以下となるように含有させるのが好ましく、２０ｐｐｍ以上４０００ｐｐｍ以下がより好ましく、３０ｐｐｍ以上３０００ｐｐｍ以下がさらに好ましい。
【００７４】
工程（ii）において各成分を反応させた後は、例えば溶融状態の重合体をひも状に引き出して冷却し、必要に応じて、ペレット等として得ることができる。
【００７５】
本発明のポリアミドエラストマーは、ポリエーテル鎖基やポリアミド基を適度に含んでいるため、吸水性による物性変化が小さく、樹脂の溶融特性により押出し成形性及び引取り成形性に優れ、ブロー成形性に優れ、強靭性に優れている。そのため、様々な分野の成形品の製造に用いることが出来る。例えば、本発明のポリアミドエラストマーを用いて押出し成形し、チューブ、ホース、医療用チューブ等の部材を製造することができる。また、本発明のポリアミドエラストマーをブロー成形し、ボトル、容器、カテーテル用バルーンなどを製造することが出来る。
特に、本発明のポリアミドエラストマーは、医療機器に用いられる医療用部材の構成材料として好適である。医療用部材としては、例えば、カテーテル用バルーン、医療用チューブ等が挙げられる。
【００７６】
以下では、ポリアミドエラストマーを用いて作製された医療用部材について、医療用部材がカテーテル用バルーンである場合を例に説明するが、本発明はこれに限定されない。
【００７７】
カテーテル用バルーン（以下、単に「バルーン」と称する。）は、まず、本発明のポリアミドエラストマーを用いてチューブ（以下、「パリソン」と称することがある。）を製造し、次いで、得られたパリソンを更に加工することにより製造することが出来る。
ポリアミドエラストマーを用いてパリソンを製造する方法としては、一般的な公知の成型方法を用いることができる。例えば、押出成形、射出成型、溶融紡糸成形などが挙げられる。パリソンの形状は、一般的には、径が長軸方向に一定の円筒形状を有する。
パリソンからバルーンを製造する方法としては、一般的な公知の成型方法を用いることができる。例えば、宙吹法や型吹法等のブロー成形、真空成形等により二軸延伸成形して所望の形状のバルーンを作製することができる。成形温度は、一般的には、９５〜１６５℃である。
パリソンからバルーンの内径拡張率は４００％以上９００％以下が好ましく、５００％以上８００％以下がより好ましい。尚、本発明における内径拡張率とは、下記式で算出される値である。
内径拡張率（％）＝（成形時バルーン拡張時の内径／パリソン内径）×１００
以上のようにして得られたバルーンに対して外観検査等を行い、検査に合格したもののみがバルーンカテーテル等の医療機器の医療用部材として用いることができる。外観検査により、バルーンの表面に、菱型の傷やフィッシュアイ、クラックが観察されたものは不良とみなされる。
【００７８】
以上のように、本発明のポリアミドエラストマーは、柔軟性、破断伸度、破断強度等の力学的特性、溶融状態における押出成形性、固体状態におけるブロー成形性等の加工性などに優れているため、医療機器用部材の他にも、食品等の包装材料、電気・機械精密機器用部材、自動車用部材等様々な用途に用いることが出来ることは勿論のことである。
【実施例】
【００７９】
（メルトフローレートの測定）
メルトフローレート（ＭＦＲ）は、メルトインデクサーＧ−０１（東洋精機製作所製）によりＡＳＴＭ−Ｄ３４１８に準拠して測定した。その際、樹脂の乾燥は８０℃、４時間のオーブンで実施した。【００８０】
（数平均分子量Ｍｎの測定）
数平均分子量Ｍｎは、ゲルパーミエーションクロマトグラフィー（ＧＰＣ）により算出した。ＧＰＣの測定は、ＧＰＣ測定装置として島津製作所社製ＧＰＣユニット（システムユニット：ＳＣＬ−１０Ａｖｐ、送液ユニット：ＬＣ−１０ＡＤｖｐ、カラムオーブン：ＣＴＯ−１０Ａｖｐ、検出器：ＲＩＤ−１０Ａ）を用い、カラムにＳＨＯＤＥＸ社製ＬＦー４０４を用い、溶媒としてヘキサフルオロイソプロパノールを用い行い、数平均分子量は、得られた分子量分布からＰＭＭＡ（ポリメチルメタクリレート）標準物質による検量線で、ＰＭＭＡ換算分子量として算出した。
尚、数平均分子量は、１０％程度の測定のバラツキがあり、２〜３回測定した平均値とした。【００８１】
（引張試験）
引張試験は、ＡＳＴＭ−Ｄ６３８（ＴＹＰＥ５）に準拠した試験片を使用した。試験片は、実施例及び比較例で得られたポリアミドエラストマーのペレットを小型プレス機（東洋精機製作所社製、製品名ＭＰ−２ＦＨ）を用いて１９０℃にてプレスし、冷却させた厚み１（ｍｍ）のフィルムを用意し、上記規格の打抜き刃により打ち抜いて作製した。そして、試験片の乾燥処理は８０℃、４時間とした。引張試験は速度２００（ｍｍ/ｍｉｎ）で行った。【００８２】
（ショアＤ硬度の測定）
ショアＤの測定は、ＡＳＴＭ−Ｄ２２４０に準拠し、厚み６ｍｍのシートを用いて、２３℃恒温室で実施した。厚み６ｍｍのシートは、実施例及び比較例のポリアミドエラストマーのペレットを用いて前記プレス機により作製した。測定装置として、高分子計器社製、ゴム硬度計荷重検査器Ｄ型を用いた。【００８３】
（残留リン元素の定量）
実施例１０、１１で得られたポリアミドエラストマーを用いて、それに含まれるリン元素を測定した。
前処理法として、試料約０．１ｇを分解容器に精評し、硫酸および硝酸を加えてマイクロウェーブ分解装置（マイルストーンゼネラル社製、製品名ＥＴＨＯＳ  Ｏｎｅ）で加圧酸分解を行った。分解液を５０ｍｌにして測定液とし、ＩＣＰ発光分光分析法（島津製作所ＩＣＰＳ−８１００）により算出した。【００８４】
（バルーン成形外観検査）
実施例で成形したパリソンを用いてブロー成形した後のバルーン表面を、２０倍ルーペを用いて目視により観察し、０．０００５ｍｍ２以上の大きさのクラックの有無を評価した。【００８５】
（耐圧強度の測定）
実施例及び比較例のポリアミドエラストマーのペレットを用いて得られたブロー成形体の片方をヒートシールし、３７℃湯浴中で、バーストリークテスター（Ｃｒｅｓｃｅｎｔ  Ｄｅｓｉｇｎ社製、製品名ＭＯＤＥＬ１０００）を用いて測定した。【００８６】
（実施例１）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が４１００となるまで重合し、ハードセグメントとなる（ａ）成分を得た。
そして、（ｂ）成分として、ハードセグメントの末端アミン基のモル量と等モルのアジピン酸４３．８ｇ（０．３０ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｃ１）成分としてポリエーテルジアミン（ＨＵＮＴＳＭＡＮ社製のジェファーミンＥＤ６００、一般式（４）中、ｘ＋ｚは１以上３．８以下、ｙは１以上９．２以下である。数平均分子量は５００〜７００である。）を１８０ｇ（０．３００ｍｏｌ）仕込み、２６０℃まで昇温し、さらに５時間重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００８７】
（実施例２）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が６８００となるまで重合し、ハードセグメントとなる（ａ）成分を得た。
そして、（ｂ）成分として、ハードセグメントの末端アミン基のモル量と等モルのアジピン酸２５ｇ（０．１７ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｃ１）成分としてポリエーテルジアミン（ＨＵＮＴＳＭＡＮ社製のジェファーミンＥＤ６００）を１０３ｇ（０．１７２ｍｏｌ）仕込み、２６０℃まで昇温し、さらに５時間重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００８８】
（実施例３）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が９９００となるまで重合し、ハードセグメントとなる（ａ）成分を得た。
そして、（ｂ）成分として、ハードセグメントの末端アミン基のモル量と等モルのアジピン酸１７．５ｇ（０．１２ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｃ１）成分としてポリエーテルジアミン（ＨＵＮＴＳＭＡＮ社製のジェファーミンＥＤ６００）を７２ｇ（０．１１７ｍｏｌ）仕込み、２６０℃まで昇温し、さらに４時間重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００８９】
（実施例４）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が５０００となるまで重合し、ハードセグメントとなる（ａ）成分を得た。
そして、（ｂ）成分として、ハードセグメントの末端アミン基のモル量と等モルのアジピン酸３５ｇ（０．２４ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｄ）成分としてヘキサメチレンジアミン２２．３ｇ（０．１９ｍｏｌ）、（ｃ１）成分としてポリエーテルジアミン（ＨＵＮＴＳＭＡＮ社製のジェファーミンＥＤ６００）を２８．８ｇ（０．０４８ｍｏｌ）仕込み、２６０℃まで昇温し、さらに４時間重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００９０】
（実施例５）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が５２００となるまで重合し、ハードセグメントとなる（ａ）成分を得た。
そして、（ｂ）成分として、ハードセグメントの末端アミン基のモル量と等モルのアジピン酸３５ｇ（０．２４ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｄ）成分としてヘキサメチレンジアミン１９．５ｇ（０．１７ｍｏｌ）、（ｃ１）成分としてポリエーテルジアミン（ＨＵＮＴＳＭＡＮ社製のジェファーミンＥＤ６００）を４３．２ｇ（０．０７２ｍｏｌ）仕込み、２６０℃まで昇温し、さらに４時間重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００９１】
（実施例６）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が５４００となるまで重合し、ハードセグメントとなる（ａ）成分を得た。
そして、（ｂ）成分として、ハードセグメントの末端アミン基のモル量と等モルのアジピン酸３５ｇ（０．２４ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｄ）成分としてヘキサメチレンジアミン１４ｇ（０．１２ｍｏｌ）、（ｃ１）成分としてポリエーテルジアミン（ＨＵＮＴＳＭＡＮ社製のジェファーミンＥＤ６００）を７２ｇ（０．１２ｍｏｌ）仕込み、２６０℃まで昇温し、さらに４時間重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００９２】
（実施例７）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が５１００となるまで重合し、ハードセグメントとなる（ａ）成分を得た。
そして、（ｂ）成分として、ハードセグメントの末端アミン基のモル量と等モルのアジピン酸３５ｇ（０．２４ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｄ）成分としてヘキサメチレンジアミン８ｇ（０．０６９ｍｏｌ）、（ｃ１）成分としてポリエーテルジアミン（ＨＵＮＴＳＭＡＮ社製のジェファーミンＥＤ６００）を１０１ｇ（０．１６８ｍｏｌ）仕込み、２６０℃まで昇温し、さらに５時間重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作成された成形体（試験片）を用い、引張試験、ショアＤ硬度を測定し、結果を表２に示した。【００９３】
（実施例８）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が４９００となるまで重合し、ハードセグメントとなる（ａ）成分を得た。
そして、（ｂ）成分として、ハードセグメントの末端アミン基のモル量と等モルのアジピン酸３５ｇ（０．２４ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｄ）成分としてヘキサメチレンジアミン３ｇ（０．０２６ｍｏｌ）、（ｃ１）成分としてポリエーテルジアミン（ＨＵＮＴＳＭＡＮ社製のジェファーミンＥＤ６００）を１３０ｇ（０．２１７ｍｏｌ）仕込み、２６０℃まで昇温し、さらに４時間重合を行った。その後、４時間減圧で重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作成された成形体（試験片）を用い、引張試験、ショアＤ硬度を測定し、結果を表２に示した。【００９４】
（実施例９）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し数平均分子量が５１００となるまで重合し、ハードセグメントとなる（ａ）成分を得た。
そして、（ｂ）成分として、ハードセグメントの末端アミン基のモル量と等モルのセバシン酸４８．５ｇ（０．２４ｍｏｌ）を添加し、２２０℃で１時間反応させハードセグメントのジカルボン酸化を行った（工程（ｉ））。
得られたジカルボン酸化ハードセグメントの両末端カルボン酸基と等モルになるように、（ｄ）成分としてドデカメチレンジアミン２４ｇ（０．１２ｍｏｌ）、（ｃ１）成分としてポリエーテルジアミン（ＨＵＮＴＳＭＡＮ社製のジェファーミンＥＤ６００）を７２ｇ（０．１２ｍｏｌ）仕込み、２６０℃まで昇温し、さらに４時間重合を行ってポリマーを得た（工程（ii））。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００９５】
（比較例１）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が２８００まで重合し、ハードセグメントとなる化合物を得た。ＧＰＣの結果、モノマーやダイマー由来のピークも確認した。
そして、ハードセグメントの末端アミン基のモル量と等モルのアジピン酸５８ｇ（０．４０ｍｏｌ）を添加し、２２０℃で１時間反応させハードセグメントのジカルボン酸化を行った。
得られたジカルボン酸化ハードセグメントの両末端カルボン酸基と等モルになるように、ポリエーテルジアミン（ＨＵＮＴＳＭＡＮ社製のジェファーミンＥＤ６００）を２４０ｇ（０．４０ｍｏｌ）仕込み、２６０℃まで昇温し、さらに３時間重合を行った。しかしながら、３時間の時点で溶融粘度の上昇が止まった。重合を中止するため、撹拌を停止して、ポリマーを得た。取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００９６】
（比較例２）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、数平均分子量が１２５００となるまで重合し、ハードセグメントとなる化合物を得た。
そして、ハードセグメントの末端アミン基のモル量と等モルのアジピン酸１４．６ｇ（０．１０ｍｏｌ）を添加し、２２０℃で１時間反応させハードセグメントのジカルボン酸化を行った。
得られたジカルボン酸化ハードセグメントの両末端カルボン酸基と等モルになるように、ポリエーテルジアミン（ＨＵＮＴＳＭＡＮ社製のジェファーミンＥＤ６００）を６０ｇ（０．１００ｍｏｌ）仕込み、２６０℃まで昇温し、さらに４時間重合を行ってポリマーを得た。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作製された成形体（試験片）を用い、引張試験、ショアＤ硬度を測定し、結果を表２に示した。【００９７】
（比較例３）
撹拌機、温調計、圧力計、窒素ガス導入口、縮合水排出口を備えた容積３Ｌの反応容器に、１２アミノドデカン酸１２００ｇおよび次亜リン酸０．６ｇを仕込み、容器内を十分窒素置換し、溶融させるために２８０℃で１時間昇温し、全て溶融したら２６０℃まで降温し、さらに４時間重合を行ってポリマーを得た。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作成された成形体を用い、引張試験、ショアＤ硬度を測定し、結果を表２に示した。【００９８】
（比較例４）
撹拌機、温調計、圧力計、窒素ガス導入口、縮合水排出口を備えた容積３Ｌの反応容器に、６−アミノヘキサン酸１２００ｇおよび次亜リン酸０．６ｇを仕込み、さらにハードセグメントを数平均分子量５０００に想定した片末端アミン基のモル量と等モルのアジピン酸３５ｇ（０．２４ｍｏｌ）とジカルボン酸化ハードセグメントの両末端カルボン酸基と等モルになるように、ポリエーテルジアミン（ＨＵＮＴＳＭＡＮ社製のジェファーミンＥＤ６００）を１４４ｇ（０．２４ｍｏｌ）仕込み、容器内を十分窒素置換し、溶融させるために２８０℃で１時間昇温し、その後２６０℃にし、６時間重合を行った。
重合終了後、撹拌を停止し、取り出し口から溶融状態の無色透明のポリマーをひも状に抜き出し、水冷した後、ペレタイズして、約１ｋｇのペレットを得た。得られたペレットについて、ＭＦＲと数平均分子量Ｍｎを測定し、結果を表２に示した。
また、得られたペレットを用いて作成された成形体（試験片）を用い、引張試験、ショアＤ硬度を測定し、結果を表２に示した。【００９９】
【表２】
2016182002.tif 000014
【０１００】
実施例１〜９のポリアミドエラストマーは、押出し成形可能なＭＦＲ値を有し、溶融成形性に優れており、引張試験結果より破断伸びや破断強度の機械的特性に優れていることがわかる。特性バランスが良く、医療用のチューブやバルーンの製造に好適に用いることが出来る。また実施例と比較例との対比から、同程度のショアＤ硬度である場合に、破断伸びや破断強度が優れていることが分かる。【０１０１】
（実施例１０）
次亜リン酸の添加量を０．１３ｇ（１００ｐｐｍ）とした以外は実施例４と同様にして、透明なペレットを得た。そのペレットを用いて押出し成形によりチューブ（パリソン）を得た。そのパリソンを用いてブロー成形を実施し、内径拡張率６４０％のカテーテル用バルーンを得た。そのときの含有リン元素濃度と得られた成形結果および成形体の耐圧試験結果を表３に示した。尚、次亜リン酸の仕込み時の濃度（１００ｐｐｍ）は、１２アミノドデカン酸、アジピン酸、ヘキサメチレンジアミン、ポリエーテルジアミンの合計量を基準として算出したものである。実施例１１についても同様である。【０１０２】
（実施例１１）
次亜リン酸の添加量を１．３２ｇ（１０００ｐｐｍ）とした以外は実施例４と同様にして、透明なペレットを得た。そのペレットを用いて押出し成形によりチューブ（パリソン）を得た。そのパリソンを用いてブロー成形を実施し、内径拡張率６４０％のカテーテル用バルーンを得た。そのときの含有リン元素濃度と得られた成形結果および成形体の耐圧試験結果を表３に示した。【０１０３】
【表３】
2016182002.tif 000015
【０１０４】
リン元素濃度が所定範囲にある場合、バルーン成形時の内径拡張率が大きくてもクラックの発生がなくパリソンからバルーンへの成形性がより良好で、耐圧強度がより向上していることが分かる。
【国際調査報告】
2016182002.tif 000024
2016182002.tif 000025
2016182002.tif 000026
2016182002.tif 000027